(57)【要約】【課題】カメラモジュール組み立てにおいてレンズホルダと、撮像素子が固定化された基板とを接着させるに際し、接着剤硬化時にＵＶ照射が届かない部位であっても十分に硬化させることができ、かつ、レンズと撮像素子との距離の、加熱工程における変化を抑制できる接着剤を提供する。【解決手段】（ａ）エポキシ（メタ）アクリレート樹脂、（ｂ）（メタ）アクリル酸エステル、（ｃ）熱硬化剤、及び（ｄ）光重合開始剤を含み、前記エポキシ（メタ）アクリレート樹脂（ａ）が、(メタ）アクリロイル基を樹脂（ａ）全体に対して２０重量％以上含み、かつ前記エポキシ（メタ）アクリレート樹脂（ａ）と、前記（メタ）アクリル酸エステル（ｂ）との重量比（ａ）／（ｂ）が、３０／７０〜７０／３０である、ＵＶ熱硬化型接着剤組成物。【選択図】なし【特許請求の範囲】
【請求項１】
ＵＶ熱硬化型接着剤組成物であって、
（ａ）エポキシ（メタ）アクリレート樹脂、
（ｂ）（メタ）アクリル酸エステル、
（ｃ）熱硬化剤、及び
（ｄ）光重合開始剤
を含み、
前記エポキシ（メタ）アクリレート樹脂（ａ）が、(メタ）アクリロイル基を樹脂全体に対して２０重量％以上含み、かつ
前記エポキシ（メタ）アクリレート樹脂（ａ）と、前記（メタ）アクリル酸エステル（ｂ）との重量比（ａ）／（ｂ）が、３０／７０〜７０／３０である、
ＵＶ熱硬化型接着剤組成物。
【請求項２】
前記（メタ）アクリル酸エステル（ｂ）が、ホモポリマーのＴｇが６０℃以上となる（メタ）アクリル酸エステルである、請求項１に記載のＵＶ熱硬化型接着剤組成物。
【請求項３】
前記エポキシ（メタ）アクリレート樹脂（ａ）が、ビスフェノールＡ型エポキシ（メタ）アクリレート樹脂である、請求項１又は２に記載のＵＶ熱硬化型接着剤組成物。
【請求項４】
前記熱硬化剤（ｃ）が、ポリアミンである、請求項１〜３のいずれか一項に記載のＵＶ熱硬化型接着剤組成物。
【請求項５】
さらに、
（ｅ）無機フィラー
を含む、請求項１〜４のいずれか一項に記載のＵＶ熱硬化型接着剤組成物。
【請求項６】
カメラモジュール組み立てのために用いられる、請求項１〜５のいずれか一項に記載のＵＶ熱硬化型接着剤組成物。
【発明の詳細な説明】
【技術分野】
【０００１】
本発明はＵＶ熱硬化型接着剤組成物に関する。
【背景技術】
【０００２】
スマートフォン等に搭載される小型カメラモジュールは、レンズと、それを保持する筒型のレンズホルダと、レンズが集光した光を電気信号へと変換する、基板上に固定された撮像素子とを有する。この小型カメラモジュールの組み立てにおいては、レンズホルダと、撮像素子が固定化された基板とを強固に接着する必要がある。この接着のため、接着剤が使用されている（特許文献１）。
【０００３】
レンズホルダと、撮像素子が固定化された基板とを接着するに際しては、レンズと撮像素子との間の距離が正確に保たれるようにする必要がある。具体的には、レンズと撮像素子の受光面との距離を、レンズの焦点距離と一致させる必要がある。この目的のため、ＵＶ硬化型接着剤を用いることが提案されている（特許文献２）。
【先行技術文献】
【特許文献】
【０００４】
【特許文献１】特開２００７−１８４８０１号公報
【特許文献２】特開２００９−１４１４０６号公報
【発明の概要】
【発明が解決しようとする課題】
【０００５】
本発明者は、カメラモジュール組み立てにおいては、レンズホルダと、撮像素子が固定化された基板とを接着した後、基板を加熱する工程が含まれることがあり、そのような場合においては、従来の接着剤を使用した場合、加熱工程においてレンズと撮像素子との距離が変化することがあることを見出した。
【０００６】
また、本発明者は、ＵＶ硬化型接着剤を用いることにより、加熱工程におけるレンズと撮像素子との距離の変化を防ぐことができるが、ＵＶ硬化型接着剤を使用した場合には、ＵＶ照射が届かない部位の硬化が不十分となるという問題があることを見出した。この場合、硬化が不十分な箇所において気泡が発生し、又は苛酷環境下で接着が維持されない、といった問題が生じる。
【０００７】
本発明は、カメラモジュール組み立てにおいてレンズホルダと、撮像素子が固定化された基板とを接着させるに際し、接着剤硬化時にＵＶ照射が届かない部位であっても十分に硬化させることができ、かつ、レンズと撮像素子との距離の、加熱工程における変化を抑制できる接着剤を提供することを課題とする。
【課題を解決するための手段】
【０００８】
本発明者は、上記課題を解決すべく、鋭意検討を行ったところ、（ａ）エポキシ（メタ）アクリレート樹脂、（ｂ）（メタ）アクリル酸エステル、（ｃ）熱硬化剤、及び（ｄ）光重合開始剤を含み、前記エポキシ（メタ）アクリレート樹脂（ａ）が、(メタ）アクリロイル基を樹脂全体に対して２０重量％以上含み、かつ前記エポキシ（メタ）アクリレート樹脂（ａ）と、前記（メタ）アクリル酸エステル（ｂ）との重量比（ａ）／（ｂ）が、３０／７０〜７０／３０である、ＵＶ熱硬化型接着剤組成物を用いることにより、上記課題が解決されることを見出した。本発明はかかる知見に基づいてさらに検討を加えることにより完成したものであり、以下の態様を含む。
【０００９】
項１．
ＵＶ熱硬化型接着剤組成物であって、
（ａ）エポキシ（メタ）アクリレート樹脂、
（ｂ）（メタ）アクリル酸エステル、
（ｃ）熱硬化剤、及び
（ｄ）光重合開始剤
を含み、
前記エポキシ（メタ）アクリレート樹脂（ａ）が、(メタ）アクリロイル基を樹脂全体に対して２０重量％以上含み、かつ
前記エポキシ（メタ）アクリレート樹脂（ａ）と、前記（メタ）アクリル酸エステル（ｂ）との重量比（ａ）／（ｂ）が、３０／７０〜７０／３０である、
ＵＶ熱硬化型接着剤組成物。
項２．
前記（メタ）アクリル酸エステル（ｂ）が、ホモポリマーのＴｇが６０℃以上となる（メタ）アクリル酸エステルである、項１に記載のＵＶ熱硬化型接着剤組成物。
項３．
前記エポキシ（メタ）アクリレート樹脂（ａ）が、ビスフェノールＡ型エポキシ（メタ）アクリレート樹脂である、項１又は２に記載のＵＶ熱硬化型接着剤組成物。
項４．
前記熱硬化剤（ｃ）が、ポリアミンである、項１〜３のいずれか一項に記載のＵＶ熱硬化型接着剤組成物。
項５．
さらに、
（ｅ）無機フィラー
を含む、項１〜４のいずれか一項に記載のＵＶ熱硬化型接着剤組成物。
項６．
カメラモジュール組み立てのために用いられる、項１〜５のいずれか一項に記載のＵＶ熱硬化型接着剤組成物。
【発明の効果】
【００１０】
カメラモジュール組み立てにおいて、本発明のＵＶ熱硬化型接着剤組成物を用いて、レンズホルダと、撮像素子が固定化された基板とを接着させることにより、接着剤の硬化時にＵＶ照射が届かない部位であっても十分に接着部位を硬化させることができ、かつ、レンズと撮像素子との距離の、加熱工程における変化を抑制できる。
【図面の簡単な説明】
【００１１】
【図１】実施例で行った、ＬＣＰ（液晶ポリマー）への接着強度の測定試験の手順を模式的に表した図面である。
【発明を実施するための形態】
【００１２】
（ａ）エポキシ（メタ）アクリレート樹脂
本発明で用いるエポキシ（メタ）アクリレート樹脂は、（メタ）アクリル酸とエポキシ樹脂とを反応させることにより得られうるものが挙げられる。かかる反応は常法に従って塩基性触媒の存在下で行うことができる。
【００１３】
とりわけ、硬化物の耐湿性に優れることからエポキシメタクリレート樹脂が好ましい。
【００１４】
なお、本明細書において、（メタ）アクリレート、（メタ）アクリル及び（メタ）アクリロイル基とは、アクリレート若しくはメタクリレート、アクリル若しくはメタクリル、並びにアクリロイル基若しくはメタクリロイル基をそれぞれ意味する。
【００１５】
上記エポキシ（メタ）アクリレート樹脂を製造する際に原料となりうるエポキシ樹脂は特に限定されず、例えば、ビスフェノールＡ型エポキシ樹脂、ビスフェノールＦ型エポキシ樹脂、ビスフェノールＳ型エポキシ樹脂、２，２’−ジアリルビスフェノールＡ型エポキシ樹脂、水添ビスフェノール型エポキシ樹脂、プロピレンオキシド付加ビスフェノールＡ型エポキシ樹脂、レゾルシノール型エポキシ樹脂、ビフェニル型エポキシ樹脂、スルフィド型エポキシ樹脂、ジフェニルエーテル型エポキシ樹脂、ジシクロペンタジエン型エポキシ樹脂、ナフタレン型エポキシ樹脂、フェノールノボラック型エポキシ樹脂、オルトクレゾールノボラック型エポキシ樹脂、ジシクロペンタジエンノボラック型エポキシ樹脂、ビフェニルノボラック型エポキシ樹脂、ナフタレンフェノールノボラック型エポキシ樹脂、グリシジルアミン型エポキシ樹脂、アルキルポリオール型エポキシ樹脂、ゴム変性型エポキシ樹脂、グリシジルエステル化合物、及びビスフェノールＡ型エピスルフィド樹脂等が挙げられる。
【００１６】
エポキシ（メタ）アクリレート樹脂のうち市販されているものとしては、例えば、ＥＡ−１０１０、ＥＡ−１０２０、ＥＡ−５３２３、ＥＡ−５５２０、ＥＡ−ＣＨＤ、ＥＭＡ−１０２０（いずれも新中村化学工業社製）、エベクリル８６０、エベクリル３２００、エベクリル３２０１、エベクリル３４１２、エベクリル３６００、エベクリル３７００、エベクリル３７０１、エベクリル３７０２、エベクリル３７０３、エベクリル３８００、エベクリル６０４０、エベクリルＲＤＸ６３１８２（いずれもダイセルサイテック社製）、エポキシエステルＭ−６００Ａ、エポキシエステル４０ＥＭ、エポキシエステル７０ＰＡ、エポキシエステル２００ＰＡ、エポキシエステル８０ＭＦＡ、エポキシエステル３００２Ｍ、エポキシエステル３００２Ａ、エポキシエステル１６００Ａ、エポキシエステル３０００Ｍ、エポキシエステル３０００Ａ、エポキシエステル２００ＥＡ、エポキシエステル４００ＥＡ（いずれも共栄社化学社製）、デナコールアクリレートＤＡ−１４１、デナコールアクリレートＤＡ−３１４、デナコールアクリレートＤＡ−９１１（いずれもナガセケムテックス社製）等が挙げられる。
【００１７】
エポキシ（メタ）アクリレート樹脂（ａ）は、好ましくは、ビスフェノールＡ型エポキシ（メタ）アクリレート樹脂である。
【００１８】
エポキシ（メタ）アクリレート樹脂（ａ）は、(メタ）アクリロイル基を樹脂全体に対して２０重量％以上含む。これにより、本発明のＵＶ熱硬化型接着剤組成物は、十分なＵＶ硬化性を発揮する。この点で、エポキシ（メタ）アクリレート樹脂（ａ）は、(メタ）アクリロイル基を樹脂全体に対して３０重量％以上含むものであれば好ましい。また、エポキシ（メタ）アクリレート樹脂（ａ）は、硬化後のガラス転移温度（Ｔｇ）が十分に高くなり、初期及び信頼性試験後の接着性に優れたものとなるという点で、(メタ）アクリロイル基を樹脂全体に対して、通常、８０重量％以下含有し、好ましくは６０重量％以下含有する。
【００１９】
エポキシ（メタ）アクリレート樹脂（ａ）の重量平均分子量Ｍｗは、特に限定されないが、好ましくは、３００〜１０００であり、より好ましくは４００〜８００である。なお、本明細書において、重量平均分子量Ｍｗは、テトラヒドロフラン等の溶媒を溶離液としたゲル・パーミエーション・クロマトグラフィー（ＧＰＣ）により、ポリスチレン換算値として求められる値を指す。
【００２０】
エポキシ（メタ）アクリレート樹脂（ａ）は、一種のみを用いてもよいし、二種以上を組み合わせて用いてもよい。
【００２１】
（ｂ）（メタ）アクリル酸エステル
本発明のＵＶ熱硬化型接着剤組成物は、さらに（メタ）アクリル酸エステルを含有する。（メタ）アクリル酸エステルは、単官能（メタ）アクリル酸エステルであってもよいし、多官能（メタ）アクリル酸エステルであってもよい。
【００２２】
（メタ）アクリル酸エステル（ｂ）は、ホモポリマーのＴｇが、好ましくは６０℃以上である。これにより、本発明のＵＶ熱硬化型接着剤組成物は、硬化後のガラス転移温度（Ｔｇ）が十分に高くなり、初期及び信頼性試験後の接着性に優れたものとなる。この点で、（メタ）アクリル酸エステル（ｂ）は、ホモポリマーのＴｇが、より好ましくは９０℃以上である。なお、（メタ）アクリル酸エステル（ｂ）は、ホモポリマーのＴｇが、通常は、２５０℃以下であり、好ましくは２００℃以下である。
【００２３】
単官能メタクリレートの具体例として、メチルメタクリレート、エチルメタクリレート、ｎ−プロピルメタクリレート、グリシジルメタクリレート、２−ヒドロキシエチルメタクリレート、２−イソシアナトエチルメタクリレート、イソボロニルメタアクリレート（例えば、製品名「ＩＢＸＡ」、大阪有機化学産業）、２−メタクリロキシエチルトリメトキシシラン、２−メタクリロキシエチルトリエトキシシラン、３−メタクリロキシプロピルトリメトキシシラン、３−メタクリロキシプロピルメチルジメトキシシラン、３−メタクリロキシプロピルトリエトキシシラン、３−メタクリロキシメチルジエトキシシラン、４−メタクリロキシブチルトリメトキシシラン、４−メタクリロキシブチルトリエトキシシラン、ジシクロペンテニルオキシエチルメタクリレート（例えば、製品名「ＦＡ−５１２Ｍ」、日立化成社製）、ジシクロペンタニルメタクリレート（例えば、製品名「ＦＡ−５１３Ｍ」、日立化成社製）、ペンタメチルピペリジルメタクリレート（例えば、製品名「ＦＡ−７１１ＭＭ」、日立化成社製）、テトラメチルピペリジルメタクリレート（例えば、製品名「ＦＡ−７１２ＨＭ」、日立化成社製）、メトキシポリエチレングリコールメタクリレート（例えば、日立化成社製）、ベンジルメタクリレート（例えば、製品名「ＦＡ−ＢＺＭ」、日立化成社製）、２−ヒドロキシ−３−アクリロイロキシプロピルメタクリレート（例えば、製品名「ライトエステルＧ−２０１Ｐ」、共栄化学社製）、２−メタクリロイロキシエチルフタル酸（例えば、製品名「ＣＢ−１」、新中村化学工業社製）、メトキシポリエチレングリコールメタクリレート、フェノキシエチレングリコールメタクリレート（例えば、製品名「ＰＨＥ−１Ｇ」、新中村化学工業社製）、ステアリルメタクリレート（例えば、製品名「Ｓ」、新中村化学工業社製）、２−メタクリロイルオキシエチルサクシネート（例えば、製品名「ＳＡ」、新中村化学工業社製）、及び３，４−エポキシシクロヘキシルメチルメタアクリレート（例えば、製品名「サイクロマーＭ１００」、ダイセル社製）などが挙げられる。
【００２４】
２官能メタクリレートの具体例として、ジプロピレングリコールジアクリレート（例えば、製品名「ＡＰＧ−１００、新中村化学工業）、トリシクロデカンジメタノールジアクリレート（例えば、製品名「Ａ−ＤＣＰ」、新中村化学工業）、１，４−ブタンジオールジメタクリレート（例えば、製品名「ＦＡ−１２４Ｍ」、日立化成社製）、ネオペンチルグリコ−ルジメタクリレ−ト（例えば、製品名「ＦＡ−１２５Ｍ」、日立化成社製）、ポリエチレングリコ−ル＃２００ジメタクリレ−ト（例えば、製品名「ＦＡ−２２０Ｍ」、日立化成社製）、ＥＯ変性ビスフェノ−ルＡジメタクリレ−ト（例えば、製品名「ＦＡ−３２１Ｍ」、日立化成社製）、ＥＯ変性ポリプロピレングリコ−ル＃７００ジメタクリレート（例えば、製品名「ＦＡ−０２３Ｍ」、日立化成社製）、エチレングリコールジメタクリレート（例えば、製品名「１Ｇ」、新中村化学工業社製）、ジエチレングリコールジメタクリレート（例えば、製品名「２Ｇ」、新中村化学工業社製）、トリエチレングリコールジメタクリレート（例えば、製品名「３Ｇ」、新中村化学工業社製）、ポリエチレングリコールジメタクリレート（例えば、新中村化学工業社製）、２，２−ビス［４−（メタクリロキシエトキシ）フェニル］プロパン（例えば、製品名「ＢＰＥ−８０Ｎ」、新中村化学工業社製）、エトキシ化ビスフェノールＡジメタクリレート（例えば、新中村化学工業社製）、トリシクロデカンジメタノールジメタクリレート（例えば、製品名「ＤＣＰ」、新中村化学工業社製）、１，１０−デカンジオールジメタクリレート（例えば、製品名「ＤＯＤ−Ｎ」、新中村化学工業社製）、１，６−ヘキサンジオールジメタクリレート（例えば、製品名「ＨＤ−Ｎ」、新中村化学工業社製）、１，９−ノナンジオールジメタクリレート（例えば、製品名「ＮＯＤ−Ｎ」、新中村化学工業社製）、ネオペンチルグリコールジメタクリレート（例えば、製品名「ＮＰＧ」、新中村化学工業社製）、エトキシ化ポリプロピレングリコールジメタクリレート（例えば、新中村化学工業社製）、グリセリンジメタクリレート（例えば、製品名「７０１」、新中村化学工業社製）、及びポリプロピレングリコールジメタクリレート（例えば、新中村化学工業社製）等が挙げられる。
【００２５】
３官能以上の多官能メタクリレートの具体例として、トリメチロールプロパントリメタクリレート（例えば、製品名「ＴＭＰＴ」、新中村化学工業社製）等が挙げられる。
【００２６】
（メタ）アクリル酸エステル（ｂ）は、一種のみを用いてもよいし、二種以上を組み合わせて用いてもよい。
【００２７】
エポキシ（メタ）アクリレート樹脂（ａ）と、前記（メタ）アクリル酸エステル（ｂ）との重量比（ａ）／（ｂ）は、３０／７０〜７０／３０である。エポキシ（メタ）アクリレート樹脂（ａ）の割合が３０％以上であることにより、本発明のＵＶ熱硬化型接着剤組成物は、初期及び信頼試験後の接着性が十分なものとなる。また、エポキシ（メタ）アクリレート樹脂（ａ）の割合が７０％以下であることにより、本発明のＵＶ熱硬化型接着剤組成物は、粘度が適度な範囲内となりハンドリングが容易となる。これらの点で、エポキシ（メタ）アクリレート樹脂（ａ）と、（メタ）アクリル酸エステル（ｂ）との重量比（ａ）／（ｂ）は、好ましくは４０／６０〜６０／４０である。
【００２８】
エポキシ（メタ）アクリレート樹脂（ａ）と、（メタ）アクリル酸エステル（ｂ）との合計含有割合は、ＵＶ熱硬化型接着剤組成物の全体に対して、好ましくは３０〜７０重量％であり、より好ましくは４０〜６０重量％である。
【００２９】
（ｃ）熱硬化剤
熱硬化剤（ｃ）は、好ましくはポリアミン型熱硬化剤である。熱硬化剤（ｃ）は、より好ましくは、第一級及び第二級アミンを含むポリアミン型熱硬化剤である。
【００３０】
熱硬化剤（ｃ）は、製品寿命が長くなるという点で融点が、好ましくは５０℃以上であり、より好ましくは６０℃以上である。また、熱硬化剤（ｃ）は、通常の熱硬化温度、典型的には８０℃、における熱硬化性が十分なものとなるという点で、融点が、８０℃以下であり、より好ましくは７０℃以下である。
【００３１】
ポリアミン型熱硬化剤のうち市販されているものとしては、例えば、フジキュアＦＸＲ−１０２０、ＦＸＲ−１０３０、ＦＸＲ−１０５０及びＦＸＲ−１０８０（富士化成工業製）、並びにアデカハードナーＥＨ−４３５７Ｓ、ＥＨ−５０５７Ｐ及びＥＨ−５０５７ＰＫ（ＡＤＥＫＡ製）等が挙げられる。
【００３２】
熱硬化剤（ｃ）は、一種のみを用いてもよいし、二種以上を組み合わせて用いてもよい。
【００３３】
熱硬化剤（ｃ）の含有割合は、ＵＶ熱硬化型接着剤組成物の全体に対して、好ましくは１０〜４０重量％であり、より好ましくは２０〜３０重量％である。
【００３４】
（ｄ）光重合開始剤
光重合開始剤（ｄ）としては、特に限定されず、当該技術分野において通常使用されるものを使用できる。
【００３５】
光重合開始剤（ｄ）のうち市販されているものとしては、例えば、ＩＲＧＡＣＵＲＥ ６５１（２，２−ジメトキシ−１，２−ジフェニルエタン−１−オン）、ＩＲＧＡＣＵＲＥ １８４（１−ヒドロキシ−シクロヘキシル−フェニル−ケトン）、ＤＡＲＯＣＵＲ １１７３（２−ヒドロキシ−２−メチル−１−フェニル−プロパン−１−オン）、ＩＲＧＡＣＵＲＥ ２９５９（１−［４−（２−ヒドロキシエトキシ）−フェニル］−２−ヒドロキシ−２−メチル−１−プロパン−１−オン）、ＩＲＧＡＣＵＲＥ １２７（２−ヒドロキシ−１−｛４−［４−（２−ヒドロキシ−２−メチル−プロピオニル）−ベンジル］フェニル}−２−メチル−プロパン−１−オン｝、ＩＲＧＡＣＵＲＥ ９０７（２−メチル−１−（４−メチルチオフェニル）−２−モルフォリノプロパン−１−オン）、ＩＲＧＡＣＵＲＥ ３６９（２−ベンジル−２−ジメチルアミノ−１−（４−モルフォリノフェニル）−ブタノン−１）、ＩＲＧＡＣＵＲＥ ３７９（２−（ジメチルアミノ）−２−［（４−メチルフェニル）メチル］−１−［４−（４−モルホリニル）フェニル］−１−ブタノン）、ＤＡＲＯＣＵＲ ＴＰＯ（２，４，６−トリメチルベンゾイル−ジフェニル−ホスフィンオキサイド）、ＩＲＧＡＣＵＲＥ８１９（ビス（２，４，６−トリメチルベンゾイル）−フェニルホスフィンオキサイド）、ＩＲＧＡＣＵＲＥ７８４（ビス（η５−２，４−シクロペンタジエン−１−イル）−ビス（２，６−ジフルオロ−３−（１Ｈ−ピロール−１−イル）−フェニル）チタニウム）、ＩＲＧＡＣＵＲＥＯＸＥ０１（１．２−オクタンジオン，１−［４−（フェニルチオ）−，２−（Ｏ−ベンゾイルオキシム）］）、ＩＲＧＡＣＵＲＥＯＸＥ０２（エタノン，１−［９−エチル−６−（２−メチルベンゾイル）−９Ｈ−カルバゾール−３−イル］−，１−（Ｏ−アセチルオキシム））、ＩＲＧＡＣＵＲＥ７５４（オキシフェニル酢酸、２−[２−オキソ−２−フェニルアセトキシエトキシ]エチルエステルとオキシフェニル酢酸、２−（２−ヒドロキシエトキシ）エチルエステルの混合物）、ＬｕｃｉｒｉｎＴＰＯ、ＬＲ８８９３、ＬＲ８９７０（以上、ＢＡＳＦ・ジャパン社製）、ＤＥＴＸ−Ｓ（２，４−ジエチルチオキサントン）（日本化薬社製）、及びユベクリルＰ３６（ＵＣＢ社製）等が挙げられる。
【００３６】
光重合開始剤（ｄ）は、一種のみを用いてもよいし、二種以上を組み合わせて用いてもよい。
【００３７】
光重合開始剤（ｄ）の含有割合は、ＵＶ熱硬化型接着剤組成物の全体に対して、好ましくは０．５〜５重量％であり、より好ましくは１〜２重量％である。
【００３８】
（ｅ）無機フィラー
本発明のＵＶ熱硬化型接着剤組成物は、さらに無機フィラー（ｅ）を含有していてもよく、それにより、ＵＶ熱硬化型接着剤組成物の線膨張係数を制御することができる。無機フィラー（ｅ）としては、コロイダルシリカ、疎水性シリカ、微細シリカ及びナノシリカ等のシリカフィラー、並びにアクリルビーズ、ガラスビーズ、ウレタンビーズ、ベントナイト、アセチレンブラック及びケッチェンブラック等が挙げられる。
【００３９】
無機フィラー（ｅ）の平均粒径（粒状でない場合は、その平均最大径）は、特に限定されず、０．０１μｍ以上であれば、ＵＶ熱硬化型接着剤組成物がハンドリングに優れるものとなるという点で好ましい。また、無機フィラー（ｅ）の平均粒径（粒状でない場合は、その平均最大径）は、５０μｍ以下であれば、ＵＶ熱硬化型接着剤組成物中に均一に分散されるという点で好ましい。なお、本発明において、無機フィラーの平均粒径は、動的光散乱式ナノトラック粒度分析計により測定するものとする。
【００４０】
無機フィラー（ｅ）の市販品としては、高純度合成球状シリカ（製品名「ＳＯ−Ｅ５」、アドマテックス製、平均粒径：２μｍ；製品名「ＳＯ−Ｅ２」、アドマテックス製、平均粒径：０．６μｍ）、シリカ（製品名「ＦＢ７ＳＤＸ」、龍森製、平均粒径：１０μｍ）、及びシリカ（製品名「ＴＳ−１０−０３４Ｐ」、マイクロン製、平均粒径：２０μｍ）等が挙げられる。
【００４１】
無機フィラー（ｅ）は、一種のみを用いてもよいし、二種以上を組み合わせて用いてもよい。
【００４２】
（ｆ）その他の成分
本発明のＵＶ熱硬化型接着剤組成物は、さらに他の成分を含んでいてもよい。他の成分としては、接着剤助剤として、シラン、チタネート等の各種カップリン剤及びヒュームドシリカ等のレオロジー調整剤、が挙げられる。
【００４３】
用途
本発明のＵＶ熱硬化型接着剤組成物は、好ましくは、カメラモジュール組み立てのために用いられる。より具体的には、本発明のＵＶ熱硬化型接着剤組成物は、好ましくは、カメラモジュール組み立てにおいて、レンズホルダと、撮像素子が固定化された基板とを接着するために用いられる。上記において、カメラモジュールは、特に限定されず、例えば、スマートフォン等に使用される小型カメラモジュールである。
【実施例】
【００４４】
表１に示す組成比で各成分を混合することにより比較例１〜３及び実施例１〜３の接着剤組成物をそれぞれ調製した。具体的には、粉末の熱硬化剤、無機フィラー及び光重合開始剤を溶解させたエポキシアクリレートと、アクリル酸エステル樹脂とを３本ロールを用いてよく分散させ、得られた混合物とその他の添加剤等とをプラネタリーミキサーを用いて混合し、さらに真空脱泡を行って接着剤組成物を得た。
【００４５】
各物性の評価はそれぞれ以下の通りに行った。評価結果を表１に示す。
＜硬化Ｔｇ＞
厚さ３００μｍになるよう接着剤組成物を剥離フィルム上に塗布し、３６５ｎｍ−ＬＥＤを照射（２．５Ｊ／ｃｍ２）した後、熱風循環式オーブンを用いて、８０℃、６０分の条件で硬化させた。得られた硬化物の熱分析をＴＭＡ（熱機械分析装置）を用いて行い、Ｔｇを測定した。
【００４６】
＜ＬＣＰ（液晶ポリマー）への接着強度＞
図１に示す通り行った。具体的には、以下の通りである。１５ｍｍ×１５ｍｍのセラミック基板上に接着剤組成物を５ｍｍ×５ｍｍのロの字の形状で、３．５ｍｇ程度の重量になる様ディスペンスし、その後７ｍｍ×７ｍｍの形状のＬＣＰチップをマウントし、接着剤の厚みが１００μｍになるよう調整した。周囲４方向から３６５ｎｍ−ＬＥＤを５００ｍＷ／ｃｍ２×２秒の条件で照射し、仮硬化させた。その後、熱風循環式オーブンを用いて、８０℃、６０分の条件で熱硬化させたサンプルを、Ｄａｇｅ製４０００万能型ボンドテスターを用いて、シェアスピード２００μｍ／ｓ、シェア高さ１２０μｍの条件で測定した。
【００４７】
信頼性試験の条件は、８５℃／８５％ＲＨ、２５０時間とした。
【００４８】
実施例１〜３の接着剤組成物は、ＵＶ照射によって迅速に硬化し、さらに熱硬化によって、最終的に硬化Ｔｇが８５℃以上となった。また、初期及び信頼性試験後の接着性に優れていたが、これは、熱硬化剤として第一級及び第二級アミンを有するポリアミンが含まれ、熱による付加反応が進行するためと考えられる。
【００４９】
一方、熱硬化剤としてイミダゾールを含む比較例１ではアクリル樹脂が熱硬化せず、初期及び信頼試験後の接着性が不十分であった。
【００５０】
また、比較例２においては、エポキシ（メタ）アクリレート樹脂（ａ）における、(メタ）アクリロイル基の樹脂全体に対する含有割合が低く（１０重量％）、硬化Ｔｇが低かった。
【００５１】
さいごに、比較例３においては、エポキシ（メタ）アクリレート樹脂（ａ）と、前記（メタ）アクリル酸エステル（ｂ）との重量比（ａ）／（ｂ）が、８／９２となり、エポキシ（メタ）アクリレート樹脂（ａ）の含量が低すぎるため、初期及び信頼試験後の接着性が不十分であった。
【００５２】
【表１】
2019143038.tif 000002
【図１】
2019143038.tif 000003